(57)【要約】      （修正有）【課題】活物質を含有する粒子と集電体との接触抵抗を十分低減できる電極及びこれを備えた電気化学デバイスと、この電極の製造方法を提供することを目的とする。【解決手段】本発明に係る電極２は、板状の集電体２２と、集電体２２上に設けられた活物質含有層２４とを備え、活物質含有層２４は、活物質を含有する複数の粒子２５、及び、活物質を含有する粒子２５同士を結合すると共にこれら活物質を含有する粒子２５と集電体２２とを結合する結合剤２７を有し、集電体２２の表面はこれら活物質を含有する粒子２５の形状に沿って窪んでいる。【選択図】図１
2005340188.tif 000002
【特許請求の範囲】
【請求項１】
板状の集電体と、前記集電体上に設けられた活物質含有層とを備え、
前記活物質含有層は、活物質を含有する複数の粒子、及び、前記活物質を含有する粒子同士を結合すると共に前記活物質を含有する粒子と前記集電体とを結合する結合剤を有し、前記集電体の表面は前記活物質を含有する粒子の形状に沿って窪んでいる電極。
【請求項２】
前記活物質含有層において、前記結合剤中に導電助剤粒子が含有された請求項１に記載の電極。
【請求項３】
前記活物質含有層における活物質を含有する粒子の粒径は０．１〜５００μｍである請求項１又は２に記載の電極。
【請求項４】
一対の電極と、前記電極間に介在する電解質と、を備え、
前記一対の電極の少なくとも一つは、
板状の集電体と、前記集電体上に設けられた活物質含有層とを有し、
前記活物質含有層は、活物質を含有する複数の粒子、及び、前記活物質を含有する粒子同士を結合すると共に前記活物質を含有する粒子と前記集電体とを結合する結合剤を含み、前記集電体の表面は前記活物質を含有する粒子の形状に沿って窪んでいる電気化学デバイス。
【請求項５】
板状の集電体に対して、加熱により溶融する結合剤、及び、活物質を含有する複数の粒子を含む粒子層を積層する粒子層積層工程と、
前記粒子層を加熱すると共に、回転するロール間に前記集電体及び前記粒子層を通過させて前記粒子層を圧延し、前記活物質を含有する粒子同士を前記結合剤により結合すると共に前記活物質を含有する粒子と前記集電体とを前記結合剤により結合するロール工程と、  を備える電極の製造方法。
【請求項６】
前記粒子層積層工程において、前記粒子層はさらに導電助剤粒子を含む請求項５記載の電極の製造方法。
【請求項７】
前記粒子層積層工程において、前記粒子層は、前記導電助剤粒子を含む前記結合剤によって前記活物質を含有する粒子同士をあらかじめ一体化してなる複合粒子を複数含む請求項６に記載の電極の製造方法。
【請求項８】
前記ロール工程を、加熱されたロール間に前記集電体及び前記粒子層を通過させることにより行う請求項５〜７の何れかに記載の電極の製造方法。
【請求項９】
前記ロール工程において、前記ロール間に掛かる線圧を２００×１０２〜２０００×１０２Ｎ／ｍとする請求項５〜８の何れか一項に記載の電極の製造方法。
【請求項１０】
前記粒子層積層工程において、あらかじめ前記集電体の表面に、導電助剤粒子を含み加熱により溶融する結合剤層が設けられており、前記結合剤層上に前記粒子層を積層する請求項５〜９の何れか一項に記載の電極の製造方法。
【請求項１１】
前記活物質を含有する粒子の粒径は、０．１〜５００μｍである請求項５〜１０の何れか一項に記載の電極の製造方法。
【発明の詳細な説明】
【技術分野】
【０００１】
本発明は、１次電池、２次電池（特に、リチウムイオン２次電池）、電気分解セル、キャパシタ（特に、電気化学キャパシタ）等の電気化学デバイスに使用可能な電極、これを備えた電気化学デバイスおよび電極の製造方法に関する。
【背景技術】
【０００２】
リチウムイオン２次電池をはじめとする高エネルギー電池や、電気二重層キャパシタをはじめとする電気化学キャパシタ等の電気化学デバイスが携帯機器等に広く用いられている。このような電気化学デバイスは、主として、一対の電極と、この電極間に介在する電解質（例えば、液状電解質又は固体電解質）とを備える。
【０００３】
このような電気化学デバイスの電極は、通常、板状の集電体上に活物質含有層が積層されてなり、この活物質含有層は活物質を含有する多数の粒子を含む。このような電極の製造方法としては、活物質を含有する粒子、結合剤及び導電助剤粒子を含む混練物を調製し、この混練物を熱ロール機及び／又は熱プレス機によって圧延して活物質含有シートとし、この活物質含有シートを集電体に接着する方法が提案されている（例えば、特許文献１参照）。
【特許文献１】特開２００４−２１０５号公報
【発明の開示】
【発明が解決しようとする課題】
【０００４】
しかしながら、上述した方法により製造した電極は、活物質を含有する粒子と集電体との接触抵抗が比較的高くなってしまうことが判明した。このような電極を電気化学デバイスに用いると、電気化学デバイスの内部抵抗が高くなるため、電気化学デバイスの高出力化や高エネルギー密度化に支障をきたす場合がある。
【０００５】
本発明は、上記課題に鑑みてなされたものであり、活物質を含有する粒子と集電体との接触抵抗を十分低減できる電極及びこれを備えた電気化学デバイスと、この電極の製造方法を提供することを目的とする。
【課題を解決するための手段】
【０００６】
本発明者らは、上記目的を達成すべく鋭意研究を重ねた結果つぎのことを見出した。すなわち、原料混練物を一対のロールで圧延してなる従来の活物質含有シートはその表面が比較的平滑であり、従来の電極はこのように表面が比較的平滑な活物質含有シートと、板状の集電体とが接着されてなるものである。したがって、活物質含有シートと集電体との接触面積が十分でなく、活物質を含有する粒子と集電体との接触抵抗が大きくなっている。
【０００７】
そこで、本発明に係る電極は、板状の集電体と、集電体上に設けられた活物質含有層とを備え、活物質含有層は、活物質を含有する複数の粒子、及び、活物質を含有する粒子同士を結合すると共にこれら活物質を含有する粒子と集電体とを結合する結合剤を有し、集電体の表面はこれら活物質を含有する粒子の形状に沿って窪んでいる。
【０００８】
また、本発明に係る電気化学デバイスは、一対の電極と、前記電極間に介在する電解質と、を備え、一対の電極の少なくとも一つは、活物質含有層は、活物質を含有する複数の粒子、及び、これら活物質を含有する粒子同士を結合すると共にこれら活物質を含有する粒子と集電体とを結合する結合剤を含み、集電体の表面はこれら活物質を含有する粒子の形状に沿って窪んでいる。
【０００９】
このような電極は、集電体が活物質を含有する粒子の形状に沿って窪んでいるので、活物質を含有する粒子と集電体との接触面積を大きくできる。したがって、活物質を含有する粒子と集電体との接触抵抗を従来に比して小さくできる。これにより、このような電極を用いた電気化学デバイスの内部抵抗を低減でき、電気化学デバイスの高出力化、エネルギー密度の向上が可能となる。
【００１０】
ここで、活物質含有層において結合剤中に導電助剤粒子が含まれると、活物質を含有する粒子と集電体との間にさらに導電パスが形成されて接触抵抗をより低減できるので好ましい。また、活物質を含有する粒子間にもさらに導電パスが形成され、活物質を含有する粒子間の接触抵抗も低減できるので活物質含有層自体の抵抗を大いに低減できてより好ましい。
【００１１】
また、活物質含有層における活物質を含有する粒子の粒径は０．１〜５００μｍであることが好ましい。活物質を含有する粒子の粒子径が０．１μｍを下回ると、この活物質を含有する粒子が凝集しやすくなって活物質含有層内で活物質を含有する粒子が均一に分散しにくくなる傾向がある。特に、活物質含有層において導電助剤粒子を含む場合には、活物質を含有する粒子と導電助剤粒子との接触が不均一になり、また、活物質を含有する粒子、導電助剤粒子及び結着剤間の接触が不均一になり、各々の密着性に問題が生じる場合がある。一方、活物質を含有する粒子の径が５００μｍを上回ると、この活物質を含有する粒子内における電解質等の拡散抵抗が大きくなる傾向があり、また、この活物質を含有する粒子の比表面積も小さくなる傾向がある。したがって、電気化学デバイスの容量を大きくし難い。
【００１２】
一方、本発明に係る電極の製造方法は、板状の集電体に対して、加熱により溶融する結合剤及び活物質を含有する複数の粒子を含む粒子層を積層する粒子層積層工程と、この粒子層を加熱すると共に、回転するロール間に集電体及び粒子層を通過させて粒子層を圧延し、活物質を含有する粒子同士を結合剤により結合すると共に活物質を含有する粒子と集電体とを結合剤により結合するロール工程と、を備える。
【００１３】
本発明によれば、ロール工程において活物質を含有する粒子が集電体に対して押しつけられ、この活物質を含有する粒子が集電体の表面にめり込む。従って、上述の如き集電体の表面が活物質を含有する粒子の形状に沿って窪んだ電極を好適に製造することができる。また、活物質含有層の形成と、この活物質含有層と集電体との結合（接着）を同時にできるので、従来に比して工程数も削減されて低コスト化が可能となる。
【００１４】
ここで、粒子層積層工程において、粒子層がさらに導電助剤粒子を含むと、上述の如く、結合剤に導電助剤粒子が含まれた電極が得られる。このような電極は、活物質を含有する粒子と集電体との間の接触抵抗をより低減できるとともに、活物質を含有する粒子間の接触抵抗も低減できるのでより好ましい。
【００１５】
このとき、粒子層は、導電助剤粒子を含む結合剤によって活物質を含有する粒子同士を予め一体化してなる複合粒子を複数含むことが好ましい。
【００１６】
これによれば、あらかじめ複合粒子中において、活物質を含有する粒子及び導電助剤粒子を良好に分散させておくことができるので、このような複合粒子の粒子層を熱間圧延することにより、活物質含有層において極めて良好な電子導電パスを形成できる。従って、活物質含有層の抵抗をより一層低減できる。
【００１７】
また、ロール工程を、加熱されたロール間に集電体及び粒子層を通過させることにより行うと、加熱とロールとが一つの装置で行えるので好ましい。
【００１８】
また、ロール工程において、ロール間に掛かる線圧を２００×１０２〜２０００×１０２Ｎ／ｍ（約２０〜２００ｋｇｆ／ｃｍ）とすると好ましい。ここで、ロールの線圧が２００×１０２Ｎ／ｍを下回ると、活物質を含有する粒子が集電体に十分にめり込み難い傾向がある。一方、ロールの線圧が２０００×１０２Ｎ／ｍを越える場合には、活物質含有層が圧密されすぎて活物質含有層内で電解質の拡散がし難くなる傾向がある。従って、上述の範囲内であると、インピーダンスを十分に低下できる。
【００１９】
また、粒子層積層工程において、あらかじめ集電体の表面に、導電助剤粒子を含み加熱により溶融する結合剤層が設けられており、この結合剤層上に粒子層を積層することが好ましい。
【００２０】
これによれば、熱間圧延の際に結合剤層も溶融するので、活物質を含有する粒子と集電体とをより良好に結合できる。このとき、活物質を含有する粒子は、溶融した結合剤層にめり込んだ上でさらに集電体にめり込むこととなる。また、結合剤層が導電助剤粒子を含んでいるので、このような結合層を採用しても、活物質を含有する粒子と集電体との接触抵抗を十分低下させることができる。
【００２１】
また、活物質を含有する粒子の粒径を０．１〜５００μｍとすると好ましい。活物質を含有する粒子の粒子径が０．１μｍを下回ると、この活物質を含有する粒子が凝集しやすくなって活物質含有層内で活物質を含有する粒子が均一に分散しにくくなる傾向がある。特に、活物質含有層において導電助剤粒子を含む場合には、活物質を含有する粒子と導電助剤粒子との接触が不均一になり、また、活物質を含有する粒子、導電助剤粒子及び結着剤間の接触が不均一になり、各々の密着性に問題が生じる場合がある。一方、活物質を含有する粒子の径が５００μｍを上回ると、この活物質を含有する粒子内における電解質等の拡散抵抗が大きくなる傾向があり、また、この活物質を含有する粒子の比表面積も小さくなる。したがって、電気化学デバイスの容量を大きくし難い。
【００２２】
ここで、本発明において、「活物質」とは、形成すべき電極により以下の物質を示す。すなわち、形成すべき電極が１次電池のアノードとして使用される電極の場合には「活物質」とは還元剤を示し、１次電池のカソードの場合には「活物質」とは酸化剤を示す。また、「活物質を含む粒子」中には、活物質の機能を損なわない程度に活物質以外の物質を含むことができる。
【００２３】
また、形成すべき電極が２次電池に使用されるアノード（放電時）の場合には、「活物質」とは還元剤であって、その還元体及び酸化体の何れの状態においても化学的安定に存在可能な物質であり、酸化体から還元体への還元反応及び還元体から酸化体への酸化反応が可逆的に進行可能である物質を示す。更に、形成すべき電極が２次電池に使用されるカソード（放電時）の場合には、「活物質」とは酸化剤であって、その還元体及び酸化体の何れの状態においても化学的安定に存在可能な物質であり、酸化体から還元体への還元反応及び還元体から酸化体への酸化反応が可逆的に進行可能である物質を示す。
【００２４】
また、上記以外にも、形成すべき電極が１次電池及び２次電池に使用される電極の場合、「活物質」は、電極反応に関与する金属イオンを吸蔵又は放出（インターカレート・デインターカレート、又は、ドープ・脱ドープ）することが可能な材料であってもよい。この材料としては、例えば、リチウムイオン２次電池のアノード及び／又はカソードに使用される炭素材料や、金属酸化物（複合金属酸化物を含む）等が挙げられる。
【００２５】
また、形成すべき電極が電気分解セルに使用される電極又はキャパシタ（コンデンサ）に使用される電極の場合には、「活物質」とは、電子伝導性を有する、金属（金属合金を含む）、金属酸化物又は炭素材料を示す。
【００２６】
また、本発明において、電気化学デバイスにおける「電解質」とは、（１）絶縁性材料から形成された多孔質のセパレータであって、その内部に電解質溶液（或いは電解質溶液にゲル化剤を添加することにより得られるゲル状の電解質）が含浸されているもの、（２）固体電解質膜（固体高分子電解質からなる膜又はイオン伝導性無機材料を含む膜）、（３）電解質溶液にゲル化剤を添加することにより得られるゲル状の電解質からなる層、（４）電解質溶液からなる層を示す。
【発明の効果】
【００２７】
本発明によれば、活物質を含有する粒子と集電体との接触抵抗を十分低減できる電極及びこれを備えた電気化学デバイスと、この電極の製造方法とを提供できる。
【発明を実施するための最良の形態】
【００２８】
以下、図面を参照しながら本発明の好適な実施形態について詳細に説明する。なお、以下の説明では、同一又は相当部分には同一符号を付し、重複する説明は省略する。
【００２９】
（アノード）
まず、本発明に係るリチウムイオン二次電池用の電極としてのアノード２の好適な一実施形態を図１に示す。このアノード２は、図１に示すように、板状（膜状）の集電体２２と、集電体２２上に形成された活物質含有層２４とを有している。このアノード２の形状は特に限定されず、例えば、図示するように薄膜状であってもよい。
【００３０】
（アノードの集電体）
集電体２２は、導電性の板材であればよく、例えば、銅箔の金属薄板を用いることができる。
【００３１】
（アノードの活物質含有層）
活物質含有層２４は、主として、活物質を含有する粒子２５、導電助剤粒子２６、及び、結合剤２７を有している。
【００３２】
（活物質を含有する粒子）
活物質を含有する粒子２５は、公知の電気化学デバイス用の活物質を含有する粒子を使用できる。活物質を含有する粒子２５としては、例えば、リチウムイオンを吸蔵・放出（インターカレート・デインターカレート、或いはドーピング・脱ドーピング）可能な黒鉛、難黒鉛化炭素、易黒鉛化炭素、低温度焼成炭素等の炭素材料、Ａｌ、Ｓｉ、Ｓｎ等のリチウムと化合することのできる金属、ＳｉＯ2、ＳｎＯ2等の酸化物を主体とする非晶質の化合物、チタン酸リチウム（Ｌｉ3Ｔｉ5Ｏ12）等を含む粒子が挙げられる。活物質を含有する粒子２５は、活物質のみからなってもよく、活物質以外の成分を含んでもよい。
【００３３】
活物質を含有する粒子２５の平均粒径は０．１〜５００μｍであることが好ましい。活物質を含有する粒子２５の粒子径が０．１μｍを下回ると、この活物質を含有する粒子２５が凝集しやすくなって活物質含有層内で均一に分散しにくくなる傾向がある。一方、この活物質を含有する粒子２５の径が５００μｍを上回ると、この活物質を含有する粒子２５内における電解質等の拡散抵抗が大きくなる傾向がある。すなわち、活物質を含有する粒子２５の径が５００μmを上回る場合、活物質を含有する粒子内でのイオン拡散抵抗が大きく、インピーダンスが高くなり易い傾向がある。特に好ましい粒径は、０．１〜５０μｍである。
【００３４】
（結合剤）
結合剤２７は、活物質を含有する粒子２５同士が接触するようにこれら活物質を含有する粒子２５同士を結合すると共に、活物質を含有する粒子２５と集電体２２とが接触するように活物質を含有する粒子２５と集電体２２とを結合している。
【００３５】
結合剤２７の材質としては、上述の結合が可能であればよく、例えば、ポリフッ化ビニリデン（ＰＶＤＦ）、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、エチレン−テトラフルオロエチレン共重合体（ＥＴＦＥ）、ポリクロロトリフルオロエチレン（ＰＣＴＦＥ）、エチレン−クロロトリフルオロエチレン共重合体（ＥＣＴＦＥ）、ポリフッ化ビニル（ＰＶＦ）等のフッ素樹脂が挙げられる。
【００３６】
また、上記の他に、結合剤２７として、例えば、ビニリデンフルオライド−ヘキサフルオロプロピレン系フッ素ゴム（ＶＤＦ−ＨＦＰ系フッ素ゴム）、ビニリデンフルオライド−ヘキサフルオロプロピレン−テトラフルオロエチレン系フッ素ゴム（ＶＤＦ−ＨＦＰ−ＴＦＥ系フッ素ゴム）、ビニリデンフルオライド−ペンタフルオロプロピレン系フッ素ゴム（ＶＤＦ−ＰＦＰ系フッ素ゴム）、ビニリデンフルオライド−ペンタフルオロプロピレン−テトラフルオロエチレン系フッ素ゴム（ＶＤＦ−ＰＦＰ−ＴＦＥ系フッ素ゴム）、ビニリデンフルオライド−パーフルオロメチルビニルエーテル−テトラフルオロエチレン系フッ素ゴム（ＶＤＦ−ＰＦＭＶＥ−ＴＦＥ系フッ素ゴム）、ビニリデンフルオライド−クロロトリフルオロエチレン系フッ素ゴム（ＶＤＦ−ＣＴＦＥ系フッ素ゴム）等のビニリデンフルオライド系フッ素ゴムを用いてもよい。
【００３７】
更に、上記の他に、結合剤２７として、例えば、ポリエチレン、ポリプロピレン、ポリエチレンテレフタレート、芳香族ポリアミド、セルロース、スチレン・ブタジエンゴム、イソプレンゴム、ブタジエンゴム、エチレン・プロピレンゴム等を用いてもよい。また、スチレン・ブタジエン・スチレンブロック共重合体、その水素添加物、スチレン・エチレン・ブタジエン・スチレン共重合体、スチレン・イソプレン・スチレンブロック共重合体、その水素添加物等の熱可塑性エラストマー状高分子を用いてもよい。更に、シンジオタクチック１、２−ポリブタジエン、エチレン・酢酸ビニル共重合体、プロピレン・α−オレフィン（炭素数２〜１２）共重合体等を用いてもよい。
【００３８】
また、結合剤２７として電子伝導性の導電性高分子やイオン伝導性の導電性高分子を用いてもよい。電子伝導性の導電性高分子としては、例えば、ポリアセチレン等が上げられる。この場合は、結合剤２７が導電助剤粒子の機能も発揮するので導電助剤粒子２６を添加しなくてもよい。
【００３９】
イオン伝導性の導電性高分子としては、例えば、リチウムイオン等のイオンの伝導性を有するものを使用することができ、例えば、高分子化合物（ポリエチレンオキシド、ポリプロピレンオキシド等のポリエーテル系高分子化合物、ポリエーテル化合物の架橋体高分子、ポリエピクロルヒドリン、ポリフォスファゼン、ポリシロキサン、ポリビニルピロリドン、ポリビニリデンカーボネート、ポリアクリロニトリル等）のモノマーと、ＬｉＣｌＯ4、ＬｉＢＦ4、ＬｉＰＦ6、ＬｉＡｓＦ6、ＬｉＣｌ、ＬｉＢｒ、Ｌｉ（ＣＦ3ＳＯ2）2Ｎ、ＬｉＮ(Ｃ2Ｆ5ＳＯ2)2リチウム塩又はリチウムを主体とするアルカリ金属塩と、を複合化させたもの等が挙げられる。複合化に使用する重合開始剤としては、例えば、上記のモノマーに適合する光重合開始剤または熱重合開始剤が挙げられる。
【００４０】
活物質含有層２４に含まれる結合剤２７の含有率は、活物質含有層２４の質量を基準として０．５〜６質量％であることが好ましい。結合剤２７の含有率が０．５質量％未満となると、結合剤２７の量が少なすぎて強固な活物質含有層２４を形成できなくなる傾向が大きくなる。また、結合剤２７の含有率が６質量％を超えると、電気容量に寄与しない結合剤２７の量が多くなり、十分な体積エネルギー密度を得ることが困難となる傾向が大きくなる。また、この場合、特に結合剤２７の電子伝導性が低いと活物質含有層２４の電気抵抗が上昇し、十分な電気容量が得られなくなる傾向が大きくなる。
【００４１】
（導電助剤粒子）
導電助剤粒子２６は、特に限定されず公知の導電助剤粒子を使用してよい。例えば、カーボンブラック類、高結晶性の人造黒鉛、天然黒鉛等の炭素材料、銅、ニッケル、ステンレス、鉄等の金属微粉、上記炭素材料及び金属微粉の混合物、ＩＴＯのような導電性酸化物等の粉末材料が挙げられる。導電助剤粒子の平均粒径は活物質を含有する粒子よりも小さく、１ｎｍ〜５００ｎｍ程度が好ましい。
【００４２】
これらの導電助剤粒子２６は、結合剤２７中に大量に含まれている。そして、この導電助剤粒子２６は、活物質を含有する粒子２５間や、活物質を含有する粒子２５と集電体２２との間に、単独で介在したり、複数個連なって介在したりすることによりこれらの間にさらなる導電パスを形成する。これによって、活物質含有層２４内において活物質を含有する粒子２５間の接触抵抗や、活物質を含有する粒子２５と集電体２２との間の接触抵抗をより低下させる効果をもたらす。
【００４３】
ここで、活物質含有層２４に含まれる導電助剤粒子２６の含有率は、活物質含有層２４の全質量を基準として０．５〜６質量％であることが好ましい。導電助剤粒子２６の含有率が０．５質量％未満となると、導電助剤粒子２６の量が少なすぎて活物質含有層２４中に適切な導電パスを形成できなくなる傾向が大きくなる。また、導電助剤粒子２６の含有率が６質量％を超えると、電気容量に寄与しないものとしての導電助剤粒子２６の量が多くなり、十分な体積エネルギー密度を得ることが困難となる傾向が大きくなる。
【００４４】
このような活物質含有層２４は、活物質を含有する粒子２５同士が直接接触する導電パスと、活物質を含有する粒子２５同士が単数又は複数の導電助剤粒子２６を介して接触する導電パスとを有している。したがって、これら活物質を含有する粒子２５は、それぞれ孤立せずに互いに電気的に結合した３次元ネットワーク構造を形成している。
【００４５】
また、このような活物質含有層２４は、活物質を含有する粒子２５と集電体２２とが直接接触する導電パスと、活物質を含有する粒子２５と集電体２２とが単数又は複数の導電助剤粒子２６を介して接触する導電パスとを有しており、これらの導電パスによって活物質を含有する粒子２５は集電体と電気的に接続されている。
【００４６】
そして、本実施形態においては、特に、活物質を含有する粒子２５が、集電体２２の表面にめり込んでおり、集電体２２の表面は、活物質を含有する粒子２５の形状に沿って窪んでおり、窪み部２２ａを形成している。
【００４７】
（カソード）
次に、本発明に係るリチウムイオン二次電池用の電極としてのカソード３の好適な一実施形態を図２に示す。カソード３は、板状の集電体３２と、集電体３２上に形成された活物質含有層３４を備える。
【００４８】
（カソードの集電体）
集電体３２としては、導電性の板材を用いることができ、例えば、アルミ箔を用いることができる。
【００４９】
（カソードの活物質含有層）
活物質含有層３４は、主として、活物質を含有する粒子３５、導電助剤粒子３６、結合剤３７を有している。
【００５０】
（活物質を含有する粒子）
活物質を含有する粒子３５は特に限定されず、公知の電池用の活物質を含む粒子を使用できる。活物質を含有する粒子３５としては、例えば、コバルト酸リチウム（ＬｉＣｏＯ2）、ニッケル酸リチウム（ＬｉＮｉＯ2）、リチウムマンガンスピネル（ＬｉＭｎ2Ｏ4）、及び、一般式：ＬｉＮｉxＭｎyＣｏzＯ2（ｘ＋ｙ＋ｚ＝１）で表される複合金属酸化物、リチウムバナジウム化合物、Ｖ2Ｏ5、オリビン型ＬｉＭＰＯ4（ただし、Ｍは、Ｃｏ、Ｎｉ、Ｍｎ又はＦｅを示す）、チタン酸リチウム（（Ｌｉ3Ｔｉ5Ｏ12）等を含む粒子が挙げられる。もちろん、活物質を含有する粒子３５は活物質のみからなっても良く、他の物質を含んでもよい。
【００５１】
カソード３の活物質を含有する粒子３５の平均粒径は、０．１〜５００μｍであることが好ましい。活物質を含有する粒子３５の粒子径が０．１μｍを下回ると、この活物質を含有する粒子３５が凝集しやすくなって活物質含有層内で均一に分散しにくくなる傾向がある。一方、この活物質を含有する粒子３５の径が５００μｍを上回ると、この活物質を含有する粒子３５内における電解質等の拡散抵抗が大きくなる傾向がある。すなわち、活物質を含有する粒子３５の径が５００μmを上回る場合、活物質を含有する粒子内でのイオン拡散抵抗が大きく、インピーダンスが高くなり易い傾向がある。特に好ましい粒径は、０．１〜５０μｍである。
【００５２】
（結合剤、導電助剤粒子等）
導電助剤粒子３６、結合剤３７は、アノード２の活物質含有層の導電助剤粒子２６、結合剤２７と同様の物質を同様の態様で使用することができる。また、これら導電助剤粒子３６及び結合剤３７の作用効果もアノード２と同様である。さらに、活物質含有層３４に含まれる各導電助剤粒子３６の含有率や、結合剤３７の含有率も、アノード２と同様とすることが好ましい。
【００５３】
また、活物質を含有する粒子３５と電解質との接触界面を３次元的にかつ充分な大きさで形成する観点から、活物質を含有する粒子３５のＢＥＴ比表面積は、０．１〜１０ｍ2／ｇであることが好ましく、０．１〜５ｍ2／ｇであることがより好ましい。
【００５４】
活物質含有層３４は、活物質を含有する粒子３５同士が直接接触する導電パスと、活物質を含有する粒子３５同士が単数又は複数の導電助剤粒子３６を介して接触する導電パスとを有しており、これら活物質を含有する粒子３５は、それぞれ孤立せずに互いに電気的に結合した３次元ネットワーク構造を形成している。
【００５５】
また、このような活物質含有層３４は、活物質を含有する粒子３５と集電体３２とが直接接触する導電パスと、活物質を含有する粒子３５と集電体３２とが単数又は複数の導電助剤粒子３６を介して接触する導電パスとを有しており、これらの導電パスにより活物質を含有する粒子３５は集電体３２と電気的に接続される。
【００５６】
そして、本実施形態においては、特に、活物質を含有する粒子３５が、集電体３２の表面にめり込んでおり、集電体３２の表面は、活物質を含有する粒子３５の形状に沿って窪んで窪み部３２ａが形成されている。
【００５７】
続いてこのようなアノード２及びカソード３の作用効果について説明する。このようなアノード２、カソード３は、集電体２２，３２の表面に活物質を含有する粒子２５，３５の形状に沿う窪み部２２ａ，３２ａが形成されており、活物質を含有する粒子２５，３５の一部がこの窪み部２２ａ、３２ａにはまり込んでいる。従って、本実施形態のアノード２やカソード３は、窪み部のない従来のアノード２やカソード３に比して、活物質を含有する粒子２５，３５と、集電体２２，３２との接触面積を広くできる。したがって、集電体２２，３２と、活物質を含有する粒子２５，３５との間の接触抵抗が小さくなる。これにより、このようなアノード２、カソード３を用いた電気化学デバイスの内部抵抗を低減でき、電気化学デバイスの高出力化、エネルギー密度の向上が可能となる。
【００５８】
（電気化学デバイス）
続いて上述のアノード２及びカソード３を用いた電気化学デバイスとしてのリチウムイオン二次電池１の例について説明する。
【００５９】
図３は、本実施形態に係るリチウムイオン２次電池１の基本構成を示す模式断面図である。このリチウムイオン２次電池１は、主として、アノード２及びカソード３と、アノード２とカソード３との間に配置される電解質層４とを含む単位セル５と、この単位セル５を密封するケース７から構成されている。なお、このアノード２は充電時においては外部電源のアノード（何れも図示せず）に接続され、カソードとして機能する。なお、このカソード３は充電時においては外部電源のカソード（何れも図示せず）に接続され、アノードとして機能する。
【００６０】
（電解質層）
電解質層４は、電解液からなる層であってもよく、固体電解質（セラミックス固体電解質、固体高分子電解質）からなる層であってもよく、セパレータと該セパレータ中に含浸された電解液及び／又は固体電解質とからなる層であってもよい。
【００６１】
電解液は、リチウム含有電解質を非水溶媒に溶解して調製する。リチウム含有電解質としては、例えば、ＬｉＣｌＯ4、ＬｉＢＦ4、ＬｉＰＦ6等から適宜選択すればよく、また、Ｌｉ（ＣＦ3ＳＯ2）2Ｎ、Ｌｉ（Ｃ2Ｆ5ＳＯ2）2Ｎのようなリチウムイミド塩や、ＬｉＢ（Ｃ2Ｏ4）2などを使用することもできる。非水溶媒としては、例えば、エーテル類、ケトン類、カーボネート類等、特開昭６３−１２１２６０号公報などに例示される有機溶媒から選択することができるが、本発明では特にカーボネート類を用いることが好ましい。
【００６２】
カーボネート類のうちでは、特にエチレンカーボネートを主成分とし他の溶媒を１種類以上添加した混合溶媒を用いることが好ましい。混合比率は、通常、エチレンカーボネート：他の溶媒＝５〜７０：９５〜３０（体積比）とすることが好ましい。エチレンカーボネートは凝固点が３６．４℃と高く、常温では固化しているため、エチレンカーボネート単独では電池の電解液としては使用できないが、凝固点の低い他の溶媒を１種類以上添加することにより、混合溶媒の凝固点が低くなり、使用可能となる。
【００６３】
この場合の他の溶媒としてはエチレンカーボネートの凝固点を低くするものであれば何でもよい。例えばジエチルカーボネート、ジメチルカーボネート、プロピレンカーボネート、１，２−ジメトキシエタン、メチルエチルカーボネート、γ−ブチロラクトン、γ−バレロラクトン、γ−オクタノイックラクトン、１，２−ジエトキシエタン、１，２−エトキシメトキシエタン、１，２−ジブトキシエタン、１，３−ジオキソラン、テトラヒドロフラン、２−メチルテトラヒドロフラン、４，４−ジメチル−１，３−ジオキサン、ブチレンカーボネート、蟻酸メチルなどが挙げられる。アノードの活物質として炭素質材料を用い、且つ上記混合溶媒を用いることにより、電池容量が著しく向上し、不可逆容量率を十分に低くすることができる。
【００６４】
このような電解液は、アノード２の活物質含有層２４の空孔やカソード３の活物質含有層３４の空孔内にも含浸されている。
【００６５】
固体高分子電解質としては、例えば、イオン伝導性を有する導電性高分子が挙げられる。
【００６６】
上記導電性高分子としては、リチウムイオンの伝導性を有していれば特に限定されず、例えば、高分子化合物（ポリエチレンオキシド、ポリプロピレンオキシド等のポリエーテル系高分子化合物、ポリエーテル化合物の架橋体高分子、ポリエピクロルヒドリン、ポリフォスファゼン、ポリシロキサン、ポリビニルピロリドン、ポリビニリデンカーボネート、ポリアクリロニトリル等）のモノマーと、ＬｉＣｌＯ4、ＬｉＢＦ4、ＬｉＰＦ6、ＬｉＡｓＦ6、ＬｉＣｌ、ＬｉＢｒ、Ｌｉ（ＣＦ3ＳＯ2）2Ｎ、ＬｉＮ(Ｃ2Ｆ5ＳＯ2)2等のリチウム塩又はリチウムを主体とするアルカリ金属塩と、を複合化させたもの等が挙げられる。複合化に使用する重合開始剤としては、例えば、上記のモノマーに適合する光重合開始剤又は熱重合開始剤が挙げられる。
【００６７】
更に、高分子固体電解質を構成する支持塩としては、例えば、ＬｉＣｌＯ4、ＬｉＰＦ6、ＬｉＢＦ4、ＬｉＡｓＦ6、ＬｉＣＦ3ＳＯ3、ＬｉＣＦ3ＣＦ2ＳＯ3、ＬｉＣ（ＣＦ3ＳＯ2）3、ＬｉＮ（ＣＦ3ＳＯ2）2、ＬｉＮ（ＣＦ3ＣＦ2ＳＯ2）2、ＬｉＮ（ＣＦ3ＳＯ2）（Ｃ4Ｆ9ＳＯ2）及びＬｉＮ（ＣＦ3ＣＦ2ＣＯ）2等の塩、又は、これらの混合物が挙げられる。
【００６８】
固体電解質を使用する場合には、アノード２の活物質含有層２４の空孔内や、カソード３の活物質含有層３４の空孔内にさらに、固体電解質を添加しておく。
【００６９】
電解質層４にセパレータを使用する場合、その構成材料としては、例えば、ポリエチレン、ポリプロピレン等のポリオレフィン類の一種又は二種以上（二種以上の場合、二層以上のフィルムの張り合わせ物等がある）、ポリエチレンテレフタレートのようなポリエステル類、エチレン−テトラフルオロエチレン共重合体のような熱可塑性フッ素樹脂類、セルロース類等がある。シートの形態はＪＩＳ−Ｐ８１１７に規定する方法で測定した通気度が５〜２０００秒／１００ｃｃ程度、厚さが５〜１００μｍ程度の微多孔膜フィルム、織布、不織布等がある。なお、固体電解質のモノマーをセパレータに含浸、硬化させて高分子化して使用してもよい。また、先に述べた電解液を多孔質のセパレータ中に含有させて使用してもよい。
【００７０】
ケース７は、単位セル５を密閉できれば特に限定されず、例えば、金属缶、樹脂ケース、金属ラミネートフィルムパック等が使用できる。
【００７１】
このようなリチウムイオン二次電池１によれば、上述の如く、アノード２、カソード３の集電体２２，３２と、活物質含有層２４，３４との間における接触抵抗が低いので、リチウムイオン二次電池１の直流電気抵抗（インピーダンス）を低くできる。したがって、リチウムイオン二次電池１の高出力化、エネルギー密度の向上が可能となる。
【００７２】
（製造方法）
次に、上記実施形態にかかるアノード２、カソード３の製造方法の好適な一実施形態について説明する。
【００７３】
本実施形態では、まず、活物質を含有する粒子２５を、導電助剤粒子２６を含む結合剤２７で結合してなるアノード２用の複合粒子２５０、及び、活物質を含有する粒子３５を、導電助剤粒子３６を含む結合剤３７で結合してなるカソード用の複合粒子３５０をそれぞれ作成する。そして、複合粒子２５０の粒子層や複合粒子３５０の粒子層を各集電体に対して積層し、その後にこれらの積層体を熱間圧延する。
【００７４】
先ず、複合粒子２５０を作製する造粒工程について説明する。図４に複合粒子２５０、３５０の模式断面図を示す。
【００７５】
複合粒子２５０は、活物質を含有する粒子２５を、導電助剤粒子２６を多数含む結合剤２７により一体化した比較的緩い凝集体である。結合剤２７は、活物質を含有する粒子２５同士を緩く結合している。従って、複合粒子２５０においては、活物質を含有する粒子２５及び、導電助剤粒子２６が良好に分散されている。また、複合粒子３５０は、活物質を含有する粒子３５を、導電助剤粒子３６を含む結合剤３７により一体化したものであり、複合粒子２５０と同様の構造をとる。
【００７６】
このような複合粒子２５０は、例えば以下のような造粒工程を経て形成される。この造粒工程について図５を用いてより具体的に説明する。
【００７７】
造粒工程は、結合剤と導電助剤粒子と溶媒とを含む原料液を調製する原料液調製工程と、活物質を含有する粒子を流動槽内で流動層化させる流動層化工程と、流動化している活物質を含有する粒子に原料液を噴霧してこれら活物質を含有する粒子同士を凝集させ、その後原料液から溶媒を除去して複合粒子を形成する噴霧乾燥工程と、とを含む。
【００７８】
先ず、原料液調製工程では、結合剤を溶解可能な溶媒を用い、この溶媒中に結合剤を溶解させる。次に得られた溶液に、導電助剤粒子を分散させて原料液を得る。なお、この原料液調製工程では、結合剤を分散可能な溶媒（分散媒）であってもよい。ここで、結合剤を溶解可能な溶媒は、結合剤を溶解可能であり導電助剤粒子を分散可能であれば特に限定されるものではないが、例えば、Ｎ−メチル−２−ピロリドン、Ｎ，Ｎ−ジメチルホルムアミド等を用いることができる。
【００７９】
次に、流動層化工程においては、図５に示すように、流動槽５５内において、気流を発生させ、該気流中に活物質を含有する粒子２５を投入することにより、活物質を含有する粒子２５を流動層化させる。
【００８０】
次に、噴霧乾燥工程では、流動槽５５内において、原料液の液滴２５６を噴霧することにより、原料液の液滴２５６を流動層化した活物質を含有する粒子２５に付着させ、同時に流動槽５５内において液滴２５６を乾燥させる。このとき、液滴２５６によって活物質を含有する粒子２５同士が付着凝集して一体化し所定の凝集体が形成し、原料液の液滴２５６から溶媒が除去されて複合粒子２５０が得られる。
【００８１】
より具体的には、この流動槽５５は、例えば、筒状の形状を有する容器であり、その底部には、温風（又は熱風）Ｌ５を外部から流入させ、流動槽５５内で活物質を含有する粒子２５を対流させるための開口部５２が設けられている。また、この流動槽５５の側面には、流動槽５５内で対流させた活物質を含有する粒子２５に対して、噴霧される原料液の液滴２５６を流入させるための開口部５４が設けられている。流動槽５５内で対流させた活物質を含有する粒子２５に対してこの結合剤２７と導電助剤粒子２６と溶媒とを含む原料液の液滴２５６を噴霧する。
【００８２】
このとき、活物質を含有する粒子２５の置かれた雰囲気の温度を、例えば温風（又は熱風）の温度を調節する等して、原料液の液滴２５６中の溶媒を速やかに除去可能な所定の温度｛好ましくは、５０℃から結合剤の融点を大幅に超えない温度、より好ましくは５０℃から結合剤の融点以下の温度（例えば、２００℃）｝に保持しておき、活物質を含有する粒子２５の表面に形成される原料液の液滴を、原料液の液滴２５６の噴霧とほぼ同時に乾燥させる。これにより、活物質を含有する粒子２５同士が導電助剤粒子２６を含有する結合剤２７により緩やかに結合された複合粒子２５０を得ることができる。
【００８３】
なお、活物質を含有する粒子２５に付着する導電助剤粒子２６及び結合剤２７の量は、１００×（導電助剤粒子の質量＋結合剤の質量）／（複合粒子の質量）の値で表現した場合、１〜１２質量％であることが好ましく、３〜１２質量％であることがより好ましい。
【００８４】
また、前述した理由から、活物質を含有する粒子２５の粒径として０．１〜５００μｍであるものを用いると好ましい。
【００８５】
ここでは、複合粒子２５０について説明したが、複合粒子３５０も同様にして製造することができる。
【００８６】
次に、このようにして得た複合粒子２５０を用いたアノード２の形成方法の好適な一例について図６を参照して説明する。なお、カソード３も複合粒子３５０を用いて同様にして製造することができる。
【００８７】
具体的には、集電体２２に対して複合粒子２５０を供給して複合粒子２５０を含む粒子層２１０を積層する粒子層積層工程と、この粒子層２１０を加熱すると共に集電体２２と粒子層２１０とを回転するロール間に通過させて粒子層２１０を熱間圧延するロール工程と、を含むことができる。
【００８８】
このような工程は、例えば、図６のような熱ロールプレス装置３００により容易に行える。
【００８９】
具体的には、熱ロールプレス装置３００においては、集電体２２が送りロール３０２、送りロール３０４間に略水平に掛け渡されている。ここで集電体２２の上面には予め導電性の樹脂層（結合剤層）２２ｂを形成しておく。導電性の樹脂層２２ｂは、加熱により溶融する結合剤及び導電助剤粒子を含むことができ、具体的には、複合粒子２５０の結合剤２７及び導電助剤粒子２６を含むことが好ましい。
【００９０】
続いて、この集電体２２の導電性の樹脂層２２ｂ上に対して、複合粒子２５０を貯留するホッパー３０６から複合粒子２５０を供給して集電体２２に対して粒子層２１０を積層する。そして、加熱されると共に回転する一対の熱ロール３１２，３１４間に、粒子層２１０が積層された集電体２２を通過させる。
【００９１】
これにより、複合粒子２５０の結合剤２７が溶融すると共に複合粒子２５０が圧密されて、集電体２２上に前述のごとき構造の活物質含有層２４が形成される。この活物質含有層２４は、一枚の板状となり、集電体２２に対して導電助剤粒子２６を含む結合剤２７により結合される。
【００９２】
特に、本実施形態では、複合粒子２５０を熱ロール３１２，３１４で圧延するので、活物質を含有する粒子２５が集電体２２の表面に強く押しつけられて集電体２２にめりこみ、集電体２２の表面が活物質を含有する粒子２５の形状に沿って窪むこととなる。したがって、前述の如く、窪み部２２ａを有して活物質を含有する粒子２５と集電体２２との接触抵抗の低い電極が容易に製造できる。また、シート状の活物質含有層２４の形成と、この活物質含有層２４と集電体２２との接着を同時にできるので、従来に比して工程数も削減されて低コスト化が可能となる。
【００９３】
ここで、熱ロール３１２及び熱ロール３１４の表面温度は６０〜２００℃であることが好ましい。結合剤２７の溶融温度にもよるがこの程度の温度であれば、結合剤２７によって、活物質を含有する粒子２５同士や、活物質を含有する粒子２５と集電体２２とを好適に結合できる。温度が６０℃よりも低いと結合性が悪くなる傾向がある。一方、温度が２００℃よりも高いと、一般的に使用される結合剤の融点または軟化点を大幅に越えてしまうため、強固なシートの作製が困難になる傾向がある。
【００９４】
また、熱ロール３１２，３１４間に掛かる線圧は２００×１０２〜２０００×１０２Ｎ／ｍ（約２０〜２００ｋｇｆ／ｃｍ）であることが好ましい。ここで、ロールの線圧が２００×１０２Ｎ／ｍを下回ると、活物質を含有する粒子２５が集電体２２に十分にめり込み難い傾向がある。一方、ロールの線圧が２０００×１０２Ｎ／ｍを越える場合には、活物質含有層２４が圧密されすぎて活物質含有層２４内で電解質の拡散がし難くなる傾向がある。したがって、２００×１０２〜２０００×１０２Ｎ／ｍの範囲では、電気化学デバイスのインピーダンスを特に十分に低下させることができる。
【００９５】
また、本実施形態では複合粒子２５０を用いているので、あらかじめ複合粒子２５０中において活物質を含有する粒子２５及び導電助剤粒子２６を良好に分散させておくことができ、圧延してできる活物質含有層２４において活物質を含有する粒子２５と導電助剤粒子２６との分散性を十分に良好にできる。したがって、活物質含有層２４において、活物質を含有する粒子２５及び導電助剤粒子２６によって極めて良好な電子伝導パスの３次元ネットワークを形成できる。
【００９６】
また、集電体２２上に予め導電性の樹脂層２２ｂが形成されていると、活物質含有層２４すなわち、活物質を含有する粒子２５と集電体２２との接着性がきわめて向上する。ここで、予め集電体２２上に樹脂層２２ｂがあっても、熱ロールにより活物質を含有する粒子２５が樹脂層２２ｂを突き抜けて集電体２２にめり込むこととなる。そして、この樹脂層２２ｂは、導電性の樹脂層であるため活物質を含有する粒子２５と集電体２２との接触抵抗は十分に低くできる。ここで、集電体２２上に樹脂層２２ｂが予め形成されていなくても、本発明の作用効果を示す電極の形成は可能である。
【００９７】
また、粒子層積層工程では、複合粒子２５０に加えて、さらに、一体化されていない単粒子、すなわち、活物質を含有する粒子２５、導電助剤粒子２６、結合剤２７のうちの少なくとも１種を更に混合して粒子層を積層してもよい。さらに、複合粒子２５０を一切用いずに、複合化されていない単粒子、すなわち、活物質を含有する粒子２５、導電助剤粒子２６、結合剤２７を含む粒子層を形成しても、本実施形態に係る電極の形成は可能である。
【００９８】
また、加熱された熱ロールによって粒子層２１０を加熱せず、赤外線ランプ等により粒子層２１０を加熱した後にこれを非加熱ロール間に通過させてもよい。
【００９９】
そして、このようにして製造した電極は、公知の方法により容易に所望の電気化学デバイスとすることができる。
【０１００】
以上、本発明の好適な実施形態について説明したが、本発明は上記実施形態に限定されるものではない。
【０１０１】
例えば、上記実施形態では、活物質を含有する粒子２５同士、及び／又は、活物質を含有する粒子２５と集電体２２との電気的接触を向上させるべく導電助剤粒子２６を添加しているが、結合剤２７が導電性を有する場合等や活物質を含有する粒子２５の特性等によっては、導電助剤粒子２６を添加しなくても電極としての動作は可能である。
【０１０２】
また、上記の電気化学デバイスは、本実施形態の電極をアノード及びカソードにそれぞれ備えているが、本実施形態の電極をアノード及びカソードのうちの少なくとも一方の電極として備えていればよい。
【０１０３】
また、上記の電気化学デバイスは単位セル５を一つ有するが、単位セルを複数積層したものでもよい。この場合、各単位セルを並列に接続してもよく、直列に接続してもよい。
【０１０４】
また、上述した電気化学デバイスの実施形態の説明では、リチウムイオン２次電池について説明したが、例えば、本発明の電気化学デバイスは、アノードと、カソードと、イオン伝導性を有する電解質層とを少なくとも備えており、アノードとカソードとが電解質層を介して対向配置された構成を有していれば他の二次電池でもよく、一次電池であってもよい。アノードやカソードの活物質含有層の活物質を含有する粒子としては上述の例示物質の他に、既存の一次電池に使用されているものを使用することができる。導電助剤粒子及び結合剤は上述の例示物質と同様であってよい。
【０１０５】
更に、本発明の電極は、電池用の電極に限定されず、例えば、電気分解セル、電気化学キャパシタ（電気二重層キャパシタ、アルミ電解コンデンサ等）、又は、電気化学センサに使用される電極であってもよい。また、本発明の電気化学デバイスも、電池のみに限定されるものではなく、例えば、電気分解セル、電気化学キャパシタ（電気二重層キャパシタ、アルミ電解コンデンサ等）、又は、電気化学センサであってもよい。例えば、電気二重層キャパシタ用電極の場合、アノードやカソードの活物質含有層の活物質を含有する粒子としては、ヤシガラ活性炭、ピッチ系活性炭、フェノール樹脂系活性炭等の電気二重層容量の高い炭素材料を使用することができる。ここで、２重層キャパシタの場合には、カソード３及びアノード２ともに活物質を含有する粒子の比表面積は５００〜３０００ｍ2／ｇであることが好ましい。
【０１０６】
更に、例えば、食塩電解に使用されるアノードとして、例えば、酸化ルテニウム（或いは酸化ルテニウムとこれ以外の金属酸化物との複合酸化物）を熱分解したものを活物質含有層の活物質を含有する粒子として使用してもよい。
【０１０７】
また、本発明の電気化学デバイスが電気化学キャパシタの場合、電解質溶液としては、公知の電気二重層キャパシタ等の電気化学キャパシタに用いられている水系電解質溶液及び非水電解質溶液（有機溶媒を使用する非水電解質溶液）の双方を使用することができる。
【０１０８】
更に、非水電解質溶液の種類は特に限定されないが、一般的には溶質の溶解度、解離度、液の粘性を考慮して選択され、高導電率でかつ広い電位窓の非水電解質溶液であることが望ましい。有機溶媒としては、プロピレンカーボネート、ジエチレンカーボネート、アセトニトリルが挙げられる。また、電解質としては、例えば、テトラエチルアンモニウムテトラフルオロボレート（４フッ化ホウ素テトラエチルアンモニウム）のような４級アンモニウム塩が挙げられる。なお、この場合、混入水分を厳重に管理する必要がある。
【０１０９】
なお、２次電池１を金属リチウム２次電池とする場合には、そのアノード（図示せず）は、集電体を兼ねた金属リチウム又はリチウム合金のみからなる電極であってもよい。リチウム合金は特に限定されず、例えば、Ｌｉ−Ａｌ，ＬｉＳｉ，ＬｉＳｎ等の合金（ここでは、ＬｉＳｉも合金として取り扱うものとする）があげられる。この場合、カソードは後述する構成の複合粒子２５０を用いて構成すればよい。
【実施例】
【０１１０】
以下、実施例及び比較例を挙げて本発明について更に詳しく説明するが、本発明はこれらの実施例に何ら限定されるものではない。
【０１１１】
（実施例Ａ１）
ここでは、まず、電気二重層キャパシタ用の電極を作成した。
【０１１２】
（１）複合粒子の作製
先ず、以下に示す手順により、電気二重層キャパシタ用の各電極における活物質含有層の製造に用いる複合粒子２５０を作製した。ここで、複合粒子２５０は、カソード又はアノード用の活物質（９０質量％）、導電助剤粒子（５質量％）及び結合剤（５質量％）から構成した。
【０１１３】
カソード及びアノード用の活物質(活物質を含有する粒子)としては、活性炭（平均粒径１５μｍ）を用いた。また、導電助剤粒子としては、カーボンブラック（アセチレンブラック）を用いた。更に、結合剤としてはポリフッ化ビニリデン（ＰＶＤＦ）を用いた。
【０１１４】
先ず、ポリフッ化ビニリデンを溶媒としてのＮ，Ｎ−ジメチルホルムアミドに溶解させた溶液にカーボンブラックを分散させた「原料液」（カーボンブラック３質量％、ポリフッ化ビニリデン２質量％）を調製した。
【０１１５】
次に、図５に示した流動槽５５と同様の構成を有する容器内で空気からなる気流を発生させ、活性炭の粒子を投入しこれを流動層化させた。次に、上記の原料液を流動層化した活性炭の粒子に噴霧し、当該粒子表面に溶液を付着させ、活性炭同士を凝集させた。なお、この噴霧を行う際の活性炭粒子の置かれる雰囲気中の温度を一定に保持することにより、噴霧とほぼ同時に当該粒子表面からＮ，Ｎ−ジメチルホルムアミドを除去した。このようにして活性炭がカーボンブラックを含むポリフッ化ビニリデンで結合されて一体化した複合粒子２５０（平均粒子径：２００μｍ）を得た。
【０１１６】
なお、この造粒処理において使用する活性炭、カーボンブラック及びポリフッ化ビニリデンのそれぞれの量は、最終的に得られる複合粒子２５０中のこれらの成分の質量比が上述の値となるように調節した。
【０１１７】
（２）電極の作製
続いて、電極（カソード、アノード）を作製した。先ず、集電体としてのアルミ箔（厚さ：２０μｍ）の一方の面に、導電性の樹脂層（厚み：５μｍ）を形成した。導電性の樹脂層は、複合粒子に含まれるものと同様の導電助剤粒子（カーボンブラック）と複合粒子に含まれるのと同様の結合剤（ポリフッ化ビニリデン）とを含む層（カーボンブラック：３０質量％，ポリフッ化ビニリデン：７０質量％）とした。
【０１１８】
次に、図６に示したものと同様の構成を有する熱ロールプレス機を用いて、集電体２２の樹脂層上に、先に製造した複合粒子を散布して粒子層を積層し、粒子層が積層された集電体を熱ロールにより高温で圧延した。圧延条件は、ロール温度を１８０℃、ロール間にかかる線圧（以下ロール線圧とする）を７００×１０２Ｎ／ｍとした。このようにして、活物質含有層の厚さ１５０μｍ、活物質担持量：４５．０ｍｇ／ｃｍ2、空孔率：２５体積％である一対の電極（カソード、アノード）を得た。
【０１１９】
（３）電気二重層キャパシタの作成
この電極をセルロース製のセパレータを挟むように対向させ、ＴＥＭＡ＋ＢＦ４−（トリエチルメチルアンモニウムテトラフロロボレート）１．２ｍｏｌ／Ｌのポリカーボネート溶液をセパレータ及び活物質含有層に含浸させ、アルミラミネートパックに封入して、電気二重層キャパシタを得た。
【０１２０】
（実施例Ａ２、Ａ３）
実施例Ａ２、Ａ３では、ロール線圧を２００×１０２Ｎ／ｍ、２０００×１０２Ｎ／ｍとする以外は実施例Ａ１と同様にした。
【０１２１】
（実施例Ａ４）
実施例Ａ４では、リチウムイオン二次電池を作成した。アノードには実施例Ａ１と同じ電極を用いた。一方、カソードは、以下の複合粒子と、以下の集電体と、を用い実施例Ａ１と同様の熱ロール加工を用いて作成した。
【０１２２】
複合粒子は、活物質を含有する粒子としてのＬｉＣｏＯ２粒子（平均粒径０．５ｍｍ）、導電助剤粒子としてのアセチレンブラック（デンカブラック）、及び、結合剤としてのポリフッ化ビニリデン（ＰＶＤＦ）を用いて、実施例Ａ１と同様にして作成した。複合粒子の粒径は２００μｍとした。また、複合粒子の構成比は、活物質を含有する粒子（９０質量％）、導電助剤粒子（７質量％）及び結合剤（３質量％）とした。
【０１２３】
また、集電体はアルミニウム箔（厚み：２０μｍ）であり、表面にアセチレンブラック３０質量％、ポリフッ化ビニリデン７０質量％を含む導電性の樹脂層（厚み：５μｍ）が形成されたものを用いた。また、電解液として１ｍｏｌ／ＬのＬｉＢＦ４溶液を用い、電解液の溶媒としてエチレンカーボネート及びプロピレンカーボネートを７０：３０の体積割合で含む混合物を用いた。
【０１２４】
（比較例Ａ１）
比較例Ａ１では、複合粒子を予め１２０℃の熱ロールでロール線圧７００×１０２Ｎ／ｍで熱間圧延して活物質含有シートを形成した後、この活物質含有シートを集電体と重ね合わせて１８０℃、５ＭＰａで熱圧着する以外は、実施例Ａ１と同様にした。
【０１２５】
これらの電気化学デバイスの１ｋＨｚでの直流インピーダンスを図７に示す。従来のように活物質含有層のシートを形成した後これを集電体と張り合わせた比較例１に比べて、本発明の如く集電体に積層した粒子層を熱間圧延して活物質含有層を形成した実施例１〜４では電池やキャパシタのインピーダンスを低減できることが確認された。
【０１２６】
（実施例Ｂ１）
複合粒子を、活物質を含有する粒子としての粒径２μｍの活性炭（９０質量％）、導電助剤粒子としてのアセチレンブラック（６質量％）及び結合剤としてのＰＶＤＦ（４質量％）から構成し、複合粒子の粒径を６０μｍとし、圧延におけるロール温度を１２０℃とし、活物質含有層の活物質担持量を９．０ｍｇ／ｃｍ2とする以外は実施例Ａ１と同様として電気二重層キャパシタを得た。
【０１２７】
（実施例Ｂ２〜Ｂ６）
実施例Ｂ２では、活性炭の粒径を５μｍ、複合粒子の粒径を１２０μｍとする以外は実施例Ｂ１と同様にした。実施例Ｂ３では、活性炭の粒径を１５μｍ、複合粒子の粒径を２００μｍとする以外は実施例Ｂ１と同様にした。実施例Ｂ４では、活性炭の粒径を１８μｍ、複合粒子の粒径を３００μｍとする以外は実施例Ｂ１と同様にした。実施例Ｂ５では、活性炭の粒径を２２μｍ、複合粒子の粒径を４５０μｍとする以外は実施例Ｂ１と同様にした。実施例Ｂ６では、活性炭の粒径を２８μｍ、複合粒子の粒径を５８０μｍとする以外は実施例Ｂ１と同様にした。
【０１２８】
（実施例Ｂ７〜Ｂ１０）
実施例Ｂ７では、プレス時のロール線圧を１５０×１０２Ｎ／ｍとする以外は実施例Ｂ３と同様にした。実施例Ｂ８では、プレス時のロール線圧を２５０×１０２Ｎ／ｍとする以外は実施例Ｂ３と同様にした。実施例Ｂ９では、プレス時のロール線圧を１９００×１０２Ｎ／ｍとする以外は実施例Ｂ３と同様にした。実施例Ｂ１０では、プレス時のロール線圧を２２００×１０２Ｎ／ｍとする以外は実施例Ｂ３と同様にした。
【０１２９】
（実施例Ｂ１１）
複合粒子を形成せずに、活物質を含有する粒子としての活性炭、導電助剤粒子としてのアセチレンブラック、及び結合剤としてのＰＶＤＦを混合した複合化されていない粒子層を集電体上で熱ロールする以外は実施例Ｂ３と同様にした。
【０１３０】
（実施例Ｃ１）
実施例Ｃ１では、リチウムイオン二次電池を作成した。アノードには実施例Ｂ３と同じ電極を用いた。一方、以下の複合粒子及び以下の集電体を用いて実施例Ｂ３と同様に７００×１０２Ｎ／ｍのロール線圧で熱ロール加工を行うことによりカソードを作成した。カソードの活物質担持量は４５ｍｇ／ｃｍ２とし、空孔率を２８体積％とした。
【０１３１】
複合粒子は、活物質を含有する粒子として平均粒径２μｍのＬｉＣｏＯ２粒子、導電助剤粒子としてのアセチレンブラック（デンカブラック）、及び、結合剤としてのＰＶＤＦにより形成し、その構成は順に９０質量％、７質量％、及び、３質量％であり、複合粒子の粒径は６０μｍとした。
【０１３２】
また、集電体はアルミニウム箔（厚み：２０μｍ）であり、表面にアセチレンブラック３０質量％、ポリフッ化ビニリデン７０質量％を含む導電性の樹脂層（厚み：５μｍ）が形成されたものを用いた。また、電解液として１ｍｏｌ／ＬのＬｉＢＦ４溶液を用い、電解液の溶媒としてエチレンカーボネート及びプロピレンカーボネートを７０：３０の体積割合で含む混合物を用いた。
【０１３３】
（実施例Ｃ２〜Ｃ５）
実施例Ｃ２では、カソードについて、ＬｉＣｏＯ２粒子の粒径を５μｍ、複合粒子の粒径を１８０μｍとする以外は実施例Ｃ１と同様にした。実施例Ｃ３では、カソードについて、ＬｉＣｏＯ２粒子の粒径を８μｍ、複合粒子の粒径を２５０μｍとする以外は実施例Ｃ１と同様にした。実施例Ｃ４では、カソードについて、ＬｉＣｏＯ２粒子の粒径を１２μｍ、複合粒子の粒径を３００μｍとする以外は実施例Ｃ１と同様にした。実施例Ｃ５では、カソードについて、ＬｉＣｏＯ２粒子の粒径を１５μｍ、複合粒子の粒径を４２０μｍとする以外は実施例Ｃ１と同様にした。
【０１３４】
（実施例Ｃ６〜Ｃ９）
実施例Ｃ６では、カソードについて、プレス時のロール線圧を１５０×１０２Ｎ／ｍとする以外は実施例Ｃ２と同様にした。実施例Ｃ７では、カソードについて、プレス時のロール線圧を２５０×１０２Ｎ／ｍとする以外は実施例Ｃ２と同様にした。実施例Ｃ８では、カソードについて、プレス時のロール線圧を１８００×１０２Ｎ／ｍとする以外は実施例Ｃ２と同様にした。実施例Ｃ９では、カソードについて、プレス時のロール線圧を２２００×１０２Ｎ／ｍとする以外は実施例Ｃ２と同様にした。
【０１３５】
（実施例Ｃ１０）
カソードについて、複合粒子を形成せずに、活物質を含有する粒子としての活性炭、導電助剤粒子としてのアセチレンブラック、及び結合剤としてのＰＶＤＦを混合した複合化されていない粒子層を集電体上で熱ロールする以外は実施例Ｃ２と同様にした。
【０１３６】
実施例Ｂ１〜Ｂ１１の電気二重層キャパシタ、実施例Ｃ１〜Ｃ１０のリチウムイオン二次電池では、比較的低い例えば、７００×１０２Ｎ／ｍ程度のロール線圧で、インピーダンスが十分に低くなる（図８、図９参照）。好適なロール線圧は２００〜２０００×１０２Ｎ／ｍである。また、活物質を含有する粒子の粒径が大きくなると、インピーダンスが大きくなる傾向がある。
【０１３７】
さらに、複合粒子を形成した場合には、複合粒子を形成しない場合に比してインピーダンスが低くなる傾向が得られた。
【図面の簡単な説明】
【０１３８】
【図１】本発明の実施形態に係るアノードの断面模式図である。
【図２】本発明の実施形態に係るカソードの断面模式図である。
【図３】図１のアノード及び図２のカソードを用いた電気化学デバイス示す断面模式図である。
【図４】電極を製造する際に用いる複合粒子の断面模式図である。
【図５】複合粒子を製造する造粒工程の一例を示す説明図である。
【図６】電極を製造する際のロール工程の一例を示す説明図である。
【図７】実施例Ａ１−Ａ４及び比較例Ａ１における電気化学デバイスのインピーダンスを示す表である。
【図８】実施例Ｂ１−Ｂ１１における電気化学デバイスのインピーダンスを示す表である。
【図９】実施例Ｃ１−Ｃ１０における電気化学デバイスのインピーダンスを示す表である。
【符号の説明】
【０１３９】
１…電池（電気化学デバイス）、２…アノード（電極）、３…カソード（電極）、４…電解質層、５…単位セル、２２，３２…活物質含有層、２２ａ，３２ａ…窪み部、２２ｂ…樹脂層、２４，３４…集電体、２５，３５…活物質を含有する粒子、２６，３６…導電助剤粒子、２７，３７…結合剤、５２…開口部、５４…開口部、５５…流動槽、２５０，３５０…複合粒子、２５６…原料液の液滴、２１０…粒子層、３１２，３１４…熱ロール。
【図１】
2005340188.tif 000003
【図２】
2005340188.tif 000004
【図３】
2005340188.tif 000005
【図４】
2005340188.tif 000006
【図５】
2005340188.tif 000007
【図６】
2005340188.tif 000008
【図７】
2005340188.tif 000009
【図８】
2005340188.tif 000010
【図９】
2005340188.tif 000011